СПОСОБ ОБРАБОТКИ ОВЧИН
METHOD OF PROCESSING SHEEPSKINS

Изобретение относится к меховой промышленности и может быть использовано при обработке меховой овчины, предназначенной для изготовления одежды, головных уборов, деталей обуви и других изделий из меха.
Известен способ обработки меховой овчины, включающий использование композиции неионогенных ПАВ (НПАВ) для дополнительной обработки сырья после мездрения при расходе композиции 1-2 г/л и продолжительности обработки 2-6 часов и в процессе пикелевания при расходе композиции 3-5 г/л. Способ позволяет наиболее полно удалять из кожевой ткани балластные вещества, однако не обеспечивает высоких показателей прочности волоса с дермой (патент РФ №2312898, С14С 1/04, 2006 г.).
Известен способ обработки овчины, включающий отмоку сырья, первое обезжиривание, стрижку, мездрение, второе обезжиривание водным составом в присутствии анионоактивного ПАВ в течение 1 часа при температуре 42°С, ЖК 7, пикелевание и дубление-жирование водным составом, содержащим хлорид натрия, хромовый дубитель и жировую эмульсию (Технология обработки меховых овчин. - М.: ЦНИИТЭИлегпром, 1988. - С.8-17).
Указанный способ не обеспечивает необходимую прочность связи волоса с кожевой тканью, имеются трудности при проведении процесса дубления-жирования, связанные с возникновением «осаленности» волоса и кожевой ткани, что приводит к снижению качества мехового полуфабриката.
Техническим результатом изобретения является повышение эксплуатационных свойств мехового полуфабриката за счет упрочнения связи волоса с дермой, повышения температуры сваривания кожевой ткани и ее прочностных показателей.
Технический результат достигается тем, что в способе обработки овчин, включающем отмоку сырья, мойку, стрижку, мездрение, обезжиривание водным составом в присутствии анионоактивного ПАВ при температуре 42°C, ЖК 7, пикелевание и дубление-жирование водным составом, содержащим хлорид натрия, хромовый дубитель и жировую эмульсию, состав для обезжиривания дополнительно содержит смесь неионогенного ПАВ и алкилдиметилбензиламмоний хлорида в соотношении 60-70:30-40 в количестве 0,5-1,0 г/л, при этом обработку осуществляют в течение 70-90 мин, а состав для дубления-жирования дополнительно содержит смесь НПАВ и изопропанола в соотношении 90:10 при ее расходе 0,5-1,5 г/л и в качестве жирующей эмульсии используют жирующее средство «Талис» при его расходе 4-5 г/л.
В качестве НПАВ используют неонол АФ 9-12, синтамид 5.
Жирующее средство «Талис» ТУ 2481-034-00302267-2001 представляет собой композицию, в состав которой входят продукты переработки натуральных жиров, пластификаторы, ПАВ и специальные добавки.
Технология способа заключается в следующем.
Сырье меховой овчины всех методов консервирования подвергают отмоке, мойке, отжиму, стрижке и мездрению по известной технологии. После мездрения производят обезжиривание - обработку сырья в водном растворе АПАВ в присутствии смеси НПАВ и алкилдиметилбензиламмоний хлорида в соотношении 60-70:30-40 в количестве 0,5-1,0 г/л, ЖК 7 в течение 70-90 мин при температуре 40-42°C. Затем осуществляют промывку и пикелевание по известной методике.
Дубление-жирование проводят в водном растворе, содержащем хлорид натрия 40 г/л, хромовый дубитель основностью 35-40% в количестве 1,5 г/л, в пересчете на оксид хрома, жирующее средство Талис - 4,0-5,0 г/л и смесь НПАВ и изопропанола в соотношении 90:10 в количестве 0,5-1,5 г/л, продолжительность обработки 6-8 часов. В качестве НПАВ используют неонол АФ 9-12, синтамид 5.
Последующие процессы и операции производят по известной технологии.
Пример 1. Сырье меховой овчины подвергают отмоке, мойке, отжиму, стрижке и мездрению по известной технологии. После мездрения производят обезжиривание - обработку сырья в водном растворе анионактивного ПАВ в присутствии смеси НПАВ и алкилдиметилбензиламмоний хлорида в соотношении 60:40 в количестве 0,5 г/л в течение 70 мин.
После обезжиривания и промывки осуществляют пикелевание сырья по известной методике.
Дубление-жирование проводят в водном растворе, содержащем хлорид натрия 40 г/л, хромовый дубитель в количестве 1,5 г/л в пересчете на оксид хрома, жирующее средство Талис - 4,0 г/л и смесь НПАВ и изопропанола в соотношении 90:10 в количестве 0,5 г/л. Последующие процессы и операции осуществляют по известной технологии.
Пример 2. Сырье меховой овчины обрабатывают, как в примере 1, но обезжиривание после мездрения сырья осуществляют в водном растворе анионактивного ПАВ в присутствии смеси НПАВ и алкилдиметилбензиламмоний хлорида в соотношении 65-35 в количестве 1 г/л в течение 1,5 часа.
Дубление-жирование проводят в водном растворе, содержащем хлорид натрия 40 г/л, хромовый дубитель в количестве 2,0 г/л в пересчете на оксид хрома, жирующее средство Талис - 5,0 г/л и смесь НПАВ и изопропанола в соотношении 90:10 в количестве 1,5 г/л.
Пример 3. Сырье меховой овчины обрабатывают, как в примере 1, но обезжиривание после мездрения осуществляют в водном растворе анионактивного ПАВ в присутствии смеси НПАВ и алкилдиметилбензиламмоний хлорида в соотношении 70:30 в количестве 1 г/л в течение 1,0 часа.
Дубление-жирование осуществляют при расходе жирующего средства Талис - 4,0 г/л и смеси НПАВ и изопропанола в соотношении 90:10 в количестве 1,0 г/л.
Пример 4. Сырье меховой овчины обрабатывают, как в примере 1, но после мездрения проводят обезжиривание - обработку сырья в водном растворе анионактивного ПАВ в присутствии смеси НПАВ и алкилдиметилбензиламмоний хлорида в соотношении 70-30 в количестве 1 г/л в течение 1,5 часа при температуре 40°C.
Дубление-жирование осуществляют при расходе жирующего средства Талис-1 4,0 г/л и смеси НПАВ и изопропанола в соотношении 90:10 в количестве 1,0 г/л.
Указанная совокупность признаков, в сравнении с прототипом, обеспечивает достижение заявленного технического результата. Качественные показатели полученного мехового полуфабриката в сравнении с полуфабрикатом по прототипу представлены в таблице.
Предложенный способ позволяет улучшить эксплуатационные свойства мехового полуфабриката из овчины путем повышения прочности связи волоса с дермой и прочностных показателей кожевой ткани.
Таблица
Показатели
Примеры
Прототип
1
2
3
4
Прочность связи волоса с кожевой тканью, МПа
5,2±0,4
5,0
5,1
4,9
3,9±0,7
Нагрузка при разрыве целой овчины, Н
215
220
225
220
200
Нагрузка при треске лицевого слоя, Н
10,2
10,6
11,0
10,8
9,8
Температура сваривания, °C
82
84
83
81
78